(57)【要約】      （修正有）【課題】軸方向および径方向への単純な脱型が不可能なアンダーカット部を有するプラネタリキャリアを粉末冶金法で製造するにあたり、圧粉体全体を一体に型出し成形可能とする金型を提供する。【解決手段】サーキュラコアの中子部の上下に、上板部２２および下板部２３に対応するキャビティを形成して粉末を充填し、上下のパンチと中子部の間に、上板部２２および下板部２３に対応する圧粉体を圧縮成形するとともに、アンダーカット部の空間部２５を形成する。サーキュラコアを回転させることにより中子部を抜け孔２１に逃がし、その状態からサーキュラコアを軸方向に移動させることにより中子部を抜き出し可能とする。【選択図】図１７
2010007154.tif 000002
【特許請求の範囲】
【請求項１】
ダイスのダイス孔に落下させて充填した粉末を上下のパンチで圧縮することにより、
圧縮方向に延び円筒状内周面を有する孔と、
この孔の周囲に、孔の軸方向に離間して対向配置され、孔の内周面の一部を形成する互いに平行な上板部および下板部と、
前記上板部と前記下板部との間に形成された空間部と、
前記上板部と前記下板部とを連結する連結部と
を少なくとも有する焼結部品の圧粉体を成形する方法であって、
前記下パンチを貫通し、前記孔を形成する円柱状のコアロッド部と、このコアロッド部の前記下パンチから上方部分の外周面に形成されて、前記空間部を形成する中子部とを備えたサーキュラコアを、下パンチに対して摺動回転自在にセットし、
前記サーキュラコアの周方向角度位置を、前記下パンチ上に形成される前記下板部のキャビティおよび前記連結部のキャビティの一部に粉末が落下して充填される第１充填位置に調整して、これらキャビティに粉末を充填し、
次いで、前記サーキュラコアを一周方向に所定角度回転させて、該サーキュラコアの周方向角度位置を、前記中子部によって前記空間部に対応する部分が埋められるとともに、前記上板部のキャビティおよび前記連結部のキャビティの残部に粉末が落下して充填される第２充填位置に切り替えて、これらキャビティに粉末を充填し、
次いで、前記ダイス孔内に前記上パンチを挿入して、該上パンチと前記中子部との間に前記上板部に成形される粉末が充填され、前記下パンチと前記中子部との間に前記下板部に成形される粉末が充填され、さらに、上下のパンチの間に前記連結部に成形される粉末が充填された状態とし、
この粉末充填完了状態から、前記上パンチと前記下パンチとによって該粉末を圧縮して前記ダイス孔内において前記圧粉体を成形し、
次いで、前記サーキュラコアを前記第１充填位置まで逆転させてから、該サーキュラコアを前記ダイス孔に対して上方に相対移動させることにより、前記中子部を圧粉体から抜き出し、この後、該圧粉体をダイス孔から抜き出すこと
を特徴とする焼結部品の圧粉体成形方法。
【請求項２】
円筒状内周面を有する孔と、
この孔の周囲に、孔の軸方向に離間して対向配置され、孔の内周面の一部を形成する互いに平行な上板部および下板部と、
前記上板部と前記下板部との間に形成された空間部と、
前記上板部と前記下板部とを連結する連結部と
を少なくとも有する焼結部品の圧粉体を成形する金型であって、
前記部品の外周面形状に対応した内周面形状に形成されたダイス孔を有するダイスと、
前記ダイス孔内に摺動自在に挿入される上パンチおよび下パンチと、
前記孔を形成する円柱状のコアロッド部と、このコアロッド部の前記下パンチから上方部分の外周面に形成されて、前記空間部を形成する中子部とを備え、前記下パンチに摺動回転自在に貫通されたサーキュラコアと
を備えることを特徴とする焼結部品の圧粉体成形金型。
【請求項３】
円筒状内周面を有する軸孔の周囲に、軸孔の軸方向に空間部を挟んで離間して対向配置され、軸孔の内周面の一部を形成する互いに平行な扇状の複数の上板部および下板部と、軸方向に貫通して開口し、かつ、前記軸孔に連通し、横断面形状・寸法が前記上板部および下板部と同一の軸方向抜け孔とが、一周方向に交互に、かつ、同心状に複数配列されており、
前記軸方向に対向配置された前記上板部と前記下板部の、内周側先端部であって前記一周方向側の端部どうしが、軸方向に延び、かつ、前記軸孔の内周面の一部を形成する連結柱部で連結され、
周方向に隣り合う前記上板部および下板部の各外周部が、前記軸孔と同心状の円筒部によって連結された形状
をなす焼結部品の圧粉体成形金型であって、
前記円筒部の外周面形状に対応した内周面形状に形成されたダイス孔を有するダイスと、
前記ダイス孔に、軸方向に沿って摺動自在に挿入され、前記円筒部を形成する上下一対の円筒状の第１上パンチおよび第１下パンチと、
前記ダイス孔の中心に回転自在に挿入され、前記軸孔を形成する円柱状のコアロッド部を有するとともに、このコアロッド部の外周面に形成されて、前記上板部と前記下板部との間の前記空間部に対応し、コアロッド部と一体に回転することにより、前記軸方向抜け孔から該空間部に対して出し入れ可能とされる断面Ｌ字状の複数の中子部を有するサーキュラコアと、
前記ダイス孔に下側から摺動自在に挿入され、前記空間部を形成する断面扇状の複数の空間部コアロッドと、
前記ダイス孔に、軸方向に沿って摺動自在に挿入され、前記上板部および前記下板部の、前記連結柱部を除く部分を形成する上下一対の第２上パンチおよび第２下パンチと、
前記ダイス孔に、軸方向に沿って摺動自在に挿入され、前記上板部と前記下板部の、前記連結柱部に対応する部分、および該連結柱部を形成する上下一対の第３上パンチおよび第３下パンチと、
前記第２上パンチおよび前記第３上パンチの内側に摺動自在に挿入され、前記軸孔に対応する上コアと
を具備することを特徴とする焼結部品の圧粉体成形金型。
【請求項４】
前記円筒部の前記上板部および下板部に対応する部分に、円筒部内に貫通し、かつ、軸方向両端に開放する窓部が形成されており、
前記ダイスの前記ダイス孔の内周面に、該窓部を形成するための軸方向に延びる凸部が形成されていることを特徴とする請求項３に記載の焼結部品の圧粉体成形金型。
【発明の詳細な説明】
【技術分野】
【０００１】
本発明は、粉末冶金法で焼結部品を製造するにあたって、原料粉末を圧縮成形して該部品に近似する形状の圧粉体を成形する技術に係り、特に、内部に空間部があり、その空間部の圧縮方向の両側に肉部があるアンダーカット形状の圧粉体を成形するための成形方法および成形金型に関する。
【背景技術】
【０００２】
得るべき部品（製品）の形状に近似する形状に原料粉末を圧縮成形して得た圧粉体を加熱して焼結することによって当該部品を焼結部品として得る粉末冶金法は、品質や寸法精度が均一、かつ、高精度であり、また、量産に最適であるなどの利点を有する製造技術である。圧粉体を製造するにあたっては、部品形状に応じた金型が設計されるが、一般的には、１回の圧縮動作で部品全体を圧縮成形することができ、なおかつ、圧縮方向への型抜きが可能な金型が設計される。ところが、比較的複雑な形状の部品を製造する際には工夫が必要となり、例えば型抜きの障害となる空間部（いわゆるアンダーカット部）が内部に存在するような部品では、中子を用いてその空間部を形成している。通常、中子は圧縮方向に対して交差する方向へ直線的に移動可能に設けられるが、部品の形状によっては中子を取り出すことが困難なものもある。
【０００３】
ところで、多数の部品からなる自動車にも焼結部品が採用されており、例えば自動変速機には、プラネタリギヤ機構のキャリア（以下、プラネタリキャリアと称する）といった複雑な形状の部品がある。図１７および図１８は、そのようなプラネタリキャリアの一種を示している。
【０００４】
このプラネタリキャリア１は、全体が円筒状であって、中心に上下方向（軸方向）に貫通する軸孔１２を有している。軸孔１２の上端部の周囲には複数の扇状の上板部２２が、また、下端部の周囲には複数の扇状の下板部２３が、それぞれ周方向に等間隔をおいて形成されている。扇状の上板部２２および下板部２３は、内径、外径および周方向長さが等しく、空間部２５を挟んで上下方向に離間し、互いに平行な状態で対向配置されている。周方向に隣接する上板部２２の間および下板部２３の間には、軸方向に貫通し、さらに上板部２２と下板部２３の間の空間部２５、および軸孔１２に連通する抜け孔２１が形成されている。この抜け孔２１は、横断面形状・寸法が上板部２２および下板部２３と同一で、上板部２２および下板部２３と同数形成されている。すなわちこのプラネタリキャリア１にあっては、上板部２２および下板部２３と、抜け孔２１とが、一周方向（矢印Ｒ１方向）に交互に、かつ、同心状に同数（図示例では３つずつ）配列されている。したがって、上板部２２および下板部２３、抜け孔２１の周方向角度は等しく、それぞれ６０°となっている。
【０００５】
軸方向に対向配置された上板部２２と下板部２３は、軸方向に延びる連結柱部２４によって連結されている。連結柱部２４は、上板部２２と下板部２３の内周側先端縁の一周方向側の端部間にわたって延びており、その横断面形状は、軸孔１２と同心の円弧状である。連結柱部２４の内周面と、上板部２２および下板部２３の内周面とは、軸孔１２と同心状であり、これら内周面が、軸孔１２の内周面を形成している。
【０００６】
プラネタリキャリア１の外周形状は、軸孔１２と同心状の円筒部１０によって形成されている。円筒部１０は、この場合、周方向に隣り合う上板部２２の外周部と下板部２３の外周部とを連結する複数（３つ）を備えており、隣り合う円筒部１０の間には、上記空間部２５に連通し、かつ、軸方向両端に開放する窓部１３が形成されている。各円筒部１０の外周面には、軸方向に延びる歯部１１が形成されている。上板部２２と下板部２３の間の空間部２５の横断面形状は、連結柱部２４があることによって断面Ｌ字状となっており、空間部２５の一周方向側には、円筒部１０と、上板部２２および下板部２３と、連結柱部２４とによって囲まれた矩形状の開口２６が形成されている。
【０００７】
図１７および図１８に示したプラネタリキャリア１は極めて複雑な形状であるため、切削などの機械加工で量産するには極めて困難であることから、粉末冶金法によって製造することができると考えられる。ところが、空間部２５が上記アンダーカット部に該当し、さらにこの空間部２５は、軸方向に交差する方向へ型抜きする中子で形成しても、抜き出すことが極めて困難であり、したがって１回の型出し成形による製造は不可能と考えられる。
【０００８】
そこで、このような複雑な形状を焼結体によって構成することを可能とする技術として、得るべき形状のものを、型出し成形可能な幾つかのパーツに分割して個々に圧粉体を成形して焼結した後、これら焼結体パーツをろう接等の接合手段で接合して製品形状に仕上げる方法がある。ところがろう接した場合には、パーツのずれが起こって寸法精度が低下したり強度不足が生じて必要レベルの強度を得にくかったりする問題が生じる。そこでこのような問題を克服する方法として、型出し成形した複数のパーツの圧粉体を、焼結しない状態のまま製品形状に組み立て、この圧粉体の組み立て体を焼結することにより、圧粉体の焼結とともに複数のパーツを一体に接合して製品とする方法が提案されている（特許文献１〜３等参照）。
【０００９】
【特許文献１】特公平４−７１９６１号公報
【特許文献２】特許第３４９５２６４号公報
【特許文献３】特許第３８３３５０２号公報
【発明の開示】
【発明が解決しようとする課題】
【００１０】
上記各文献に記載の従来技術においては、組み合わせる圧粉体パーツの一方に形成した孔に他方を嵌め込んで部品形状に組み立てており、このようにして接合部位の接触面積をなるべく大きくすることで、拡散接合しやすくしている。しかしながらこれら従来技術では、接合される２つの圧粉体パーツの焼結時における熱膨張量の違いによって生じる問題を解決するために、嵌め合い寸法差を精巧に設定したり、粉末中の添加成分に工夫を凝らしたりといったように、製造する上で厳密な管理が必要となっているのは、各文献に記載の通りである。また、パーツを組み合わせるには手間がかかり、生産性の面では不利である。さらに、寸法精度に関しては、焼結体パーツどうしをろう接等で接合した場合と比べれば向上するであろうが、パーツを組み合わせるといった手法ゆえに限度があり、全体を一体に型出し成形した場合と比べれば劣るものである。
【００１１】
よって本発明は、図１７および図１８に示したような通常の中子ではアンダーカット部の形成が困難な比較的複雑な形状の焼結部品を粉末冶金法で製造するにあたって、圧粉体を複数のパーツに分割して成形するのではなく全体を一体に型出し成形可能とし、結果として寸法精度および強度を大幅に向上させることができる成形方法および金型を提供することを目的としている。
【課題を解決するための手段】
【００１２】
本発明の圧粉体成形方法は、ダイスのダイス孔に落下させて充填した粉末を上下のパンチで圧縮することにより、圧縮方向に延び円筒状内周面を有する孔と、この孔の周囲に、孔の軸方向に離間して対向配置され、孔の内周面の一部を形成する互いに平行な上板部および下板部と、上板部と下板部との間に形成された空間部と、上板部と下板部とを連結する連結部とを少なくとも有する焼結部品の圧粉体を成形する方法であって、下パンチを貫通し、孔を形成する円柱状のコアロッド部と、このコアロッド部の下パンチから上方部分の外周面に形成されて、空間部を形成する中子部とを備えたサーキュラコアを、下パンチに対して摺動回転自在にセットし、サーキュラコアの周方向角度位置を、下パンチ上に形成される下板部のキャビティおよび連結部のキャビティの一部に粉末が落下して充填される第１充填位置に調整して、これらキャビティに粉末を充填し、次いで、サーキュラコアを一周方向に所定角度回転させて、該サーキュラコアの周方向角度位置を、中子部によって空間部に対応する部分が埋められるとともに、上板部のキャビティおよび連結部のキャビティの残部に粉末が落下して充填される第２充填位置に切り替えて、これらキャビティに粉末を充填し、次いで、ダイス孔内に上パンチを挿入して、該上パンチと中子部との間に上板部に成形される粉末が充填され、下パンチと中子部との間に下板部に成形される粉末が充填され、さらに、上下のパンチの間に連結部に成形される粉末が充填された状態とし、この粉末充填完了状態から、上パンチと下パンチとによって該粉末を圧縮してダイス孔内において圧粉体を成形し、次いで、サーキュラコアを第１充填位置まで逆転させてから、該サーキュラコアをダイス孔に対して上方に相対移動させることにより、中子部を圧粉体から抜き出し、この後、該圧粉体をダイス孔から抜き出すことを特徴としている。
【００１３】
本発明に係る上記形状の焼結部品は、上記空間部が、軸方向に型抜きする際のアンダーカット部に該当する。本発明の成形方法は、金型の上記各構成要素を組み込んで形成されるキャビティに粉末を順次充填し、充填した粉末を軸方向に圧縮した後の空間部を形成しているサーキュラコアの中子部の型抜きを、サーキュラコアを回転させて該中子部を軸方向抜け孔に逃がし、次いでサーキュラコアを軸方向に相対移動させることにより、中子部を型抜きさせることができる。したがって、部品全体を一体に型出し成形することが可能となり、このようにして成形された圧粉体を焼結して得られる焼結部品は、一体成形されたことにより寸法精度および強度が大幅に向上したものとなる。
【００１４】
次に、本発明の圧粉体成形金型は、上記本発明の成形方法を好適に実現し得る装置であり、円筒状内周面を有する孔と、この孔の周囲に、孔の軸方向に離間して対向配置され、孔の内周面の一部を形成する互いに平行な上板部および下板部と、上板部と下板部との間に形成された空間部と、上板部と下板部とを連結する連結部とを少なくとも有する焼結部品の圧粉体を成形する金型であって、部品の外周面形状に対応した内周面形状に形成されたダイス孔を有するダイスと、ダイス孔内に摺動自在に挿入される上パンチおよび下パンチと、孔を形成する円柱状のコアロッド部と、このコアロッド部の下パンチから上方部分の外周面に形成されて、空間部を形成する中子部とを備え、下パンチに摺動回転自在に貫通されたサーキュラコアとを備えることを特徴としている。
【００１５】
また、上記構成をより具体化した複雑形状の焼結部品に対応する金型も、本発明としている。その焼結部品は、円筒状内周面を有する軸孔の周囲に、軸孔の軸方向に空間部を挟んで離間して対向配置され、軸孔の内周面の一部を形成する互いに平行な扇状の複数の上板部および下板部と、軸方向に貫通して開口し、かつ、軸孔に連通し、横断面形状・寸法が上板部および下板部と同一の軸方向抜け孔とが、一周方向に交互に、かつ、同心状に複数配列されており、軸方向に対向配置された上板部と下板部の、内周側先端部であって一周方向側の端部どうしが、軸方向に延び、かつ、軸孔の内周面の一部を形成する連結柱部で連結され、周方向に隣り合う上板部および下板部の各外周部が、軸孔と同心状の円筒部によって連結された形状をなす焼結部品である。
【００１６】
そして、当該部品の圧粉体成形金型である本発明は、円筒部の外周面形状に対応した内周面形状に形成されたダイス孔を有するダイスと、ダイス孔に、軸方向に沿って摺動自在に挿入され、円筒部を形成する上下一対の円筒状の第１上パンチおよび第１下パンチと、ダイス孔の中心に回転自在に挿入され、軸孔を形成する円柱状のコアロッド部を有するとともに、このコアロッド部の外周面に形成されて、上板部と下板部との間の空間部に対応し、コアロッド部と一体に回転することにより、軸方向抜け孔から該空間部に対して出し入れ可能とされる断面Ｌ字状の複数の中子部を有するサーキュラコアと、ダイス孔に下側から摺動自在に挿入され、空間部を形成する断面扇状の複数の空間部コアロッドと、ダイス孔に、軸方向に沿って摺動自在に挿入され、上板部および下板部の、連結柱部を除く部分を形成する上下一対の第２上パンチおよび第２下パンチと、ダイス孔に、軸方向に沿って摺動自在に挿入され、上板部と下板部の、連結柱部に対応する部分、および該連結柱部を形成する上下一対の第３上パンチおよび第３下パンチと、第２上パンチおよび第３上パンチの内側に摺動自在に挿入され、軸孔に対応する上コアとを具備することを特徴としている。
【００１７】
この発明に係る焼結部品は、圧縮方向である上下方向の長さ（厚さ）が、上板部および下板部よりも連結柱部と円筒部の方が長く、圧縮比が不均一を招く。ところが、円筒部は上下一対の第１上パンチおよび第１下パンチにより、また、連結柱部は上下一対の第３上パンチおよび第３下パンチにより、それぞれ独立して圧縮される。このため、これら円筒部および連結柱部のキャビティの軸方向長さを大きくとることにより、上板部および下板部の圧縮比を均一化して圧粉密度を均一に調整することができる。
【００１８】
この発明に係る焼結部品としては、円筒部の上板部および下板部に対応する部分に、円筒部内に貫通し、かつ、軸方向両端に開放する窓部が形成されている形状のものを含む。この場合のダイスは、ダイス孔の内周面に、該窓部を形成するための軸方向に延びる凸部が形成されたものとなる。
【発明の効果】
【００１９】
本発明によれば、通常の中子ではアンダーカット部の形成が困難な複雑形状の焼結部品を粉末冶金法で製造するにあたって、圧粉体を複数のパーツに分割して成形する必要がなく、全体を一体に型出し成形することが可能となる。その結果、得られる焼結部品の寸法精度および強度を大幅に向上させることができるといった効果を奏する。
【発明を実施するための最良の形態】
【００２０】
以下に図面を参照して本発明を具体化した一実施形態を説明する。
本実施形態は、図１７および図１８に示したプラネタリキャリア１を粉末冶金法で製造するにあたって、原料の粉末を圧縮成形してプラネタリキャリア１に近似する形状の圧粉体を得るための成形方法および金型である。
【００２１】
図１（ａ）は、ダイス３０と、このダイス３０のダイス孔３１に下側から挿入されてキャビティを形成する複数の下パンチ４１，４２，４３および抜け孔形成コアロッド４４を示す平面図、図１（ｂ）はプラネタリキャリア１の軸孔１２および空間部２５を形成するためのサーキュラコア６０の平面図、図１（ｃ）はダイス孔３１に上側から挿入される複数の上パンチ５１，５２，５３および上コア５４を示している。そして図２〜図４および図５〜図１３は、本実施形態の金型によってプラネタリキャリア１の圧粉体を成形する過程を示している。まず、これら図を参照して金型の構成を説明する。
【００２２】
［１］金型の構成
ダイス３０は水平な上面を有しており、中心には、内周面が円筒状のダイス孔３１が形成されている。ダイス孔３１は鉛直方向を軸心としており、ダイス３０を上下方向に貫通している。ダイス孔３１の内径は、プラネタリキャリア１の円筒部１０の外径に対応する寸法に設定されている。そしてダイス孔３１の内周面には、窓部１３を形成するための軸方向に延びる複数（この場合、３つ）の凸部３２が周方向に等間隔をおいて形成されており、さらにこれら凸部３２の間に、歯部１１を形成するための内歯３３が形成されている。凸部３２および内歯３３は、それぞれダイス孔３１の全長にわたって形成されている。ダイス３０は図示せぬ昇降機構により軸方向に沿って昇降可能とされている。
【００２３】
ダイス３０のダイス孔３１には、サーキュラコア６０が自身の軸回りに回転自在に挿入される。このサーキュラコア６０は、プラネタリキャリア１の軸孔１２の内径と同径の直径で、ダイス孔３１の中心に軸方向に沿って挿入される円柱状のコアロッド部６１を主体としており、このコアロッド部６１の上端部の外周面に、複数の中子部６２が一体に形成されている。中子部６２は、プラネタリキャリア１の空間部２５に対応して、周方向に等間隔をおいて３つ形成されている。
【００２４】
中子部６２は、コアロッド部６１から径方向に突出する基部６３と、この基部６３から屈曲して一周方向に沿って延びる円弧部６４とからなる断面Ｌ字状の突起である。これら中子部６２は、プラネタリキャリア１の、上下の上板部２２と下板部２３との間の空間部２５に対応しており、この空間部２５を埋める形状に形成されている。図５（ｂ）等に示すように、中子部６２の上面はコアロッド部６１の上端面から所定量低い位置に形成されており、その段差量は、ちょうどプラネタリキャリア１の上板部２２の厚さに等しい。
【００２５】
また、ダイス孔３１には、原料の粉末を軸方向に圧縮するパンチとして、下側から上記３個の下パンチ：第１下パンチ４１、第２下パンチ４２、第３下パンチ４３が挿入されてセットされ、上側からは上記３個の上パンチ：第１上パンチ５１、第２上パンチ５２、第３上パンチ５３が挿入される。
【００２６】
第１下パンチ４１と第１上パンチ５１とは同様の構成であって上下一対とされるもので、プラネタリキャリア１の円筒部１０と同一の寸法／形状を有している。円筒部１０は窓部１３によって３つに分けられているので、第１下パンチ４１および第１上パンチ５１も、それぞれ３つ具備されている。すなわち各第１下パンチ４１および各第２上パンチは、断面円弧状で、外周面には、円筒部１０の歯部１１と同様であってダイス孔３１の内歯３３に摺動可能に噛合する歯面４１ａ，５１ａがそれぞれ形成されている。各第１下パンチ４１はダイス孔３１に下側から歯面４１ａが内歯３３に噛合させられ、軸方向に沿って摺動自在に挿入され、各第１上パンチ５１は、ダイス孔３１に上側から歯面５１ａが内歯３３に噛合させられ、軸方向に沿って摺動自在に挿入される。
【００２７】
ダイス孔３１内におけるサーキュラコア６０のコアロッド部６１と各第１下パンチ４１との間には、抜け孔形成コアロッド４４が、軸方向に沿って摺動自在に挿入される。これら抜け孔形成コアロッド４４は、ダイス孔３１内に下側から挿入されるものであって、プラネタリキャリア１における各抜け孔２１に対応した断面扇状のロッドである。これら抜け孔形成コアロッド４４は、各第１下パンチ４１の周方向中央に配され、内周面がサーキュラコア６０のコアロッド部６１に摺動する。
【００２８】
また、ダイス孔３１には、上側から上コア５４が軸方向に沿って摺動自在に挿入される。この上コア５４は、プラネタリキャリア１の軸孔１２の内径と同径の直径の円柱部５５と、この円柱部５５の外周面から放射状に突出する断面扇状の複数の扇状ブロック部５６とからなるものである。扇状ブロック部５６は、プラネタリキャリア１の抜け孔２１に対応した断面扇状を呈するもので、周方向に等間隔をおいて３つ形成されている。上コア５４は、各扇状ブロック部５６が、第１上パンチ５１の内周面の周方向中央に配されて、該内周面に摺動する状態でダイス孔３１の上側から挿入される。
【００２９】
ダイス孔３１内の、隣り合う抜け孔形成コアロッド４４間の断面扇状の空間には、下側から第２下パンチ４２と第３下パンチ４３とが軸方向に沿って摺動自在に挿入され、また、上コア５４の各扇状ブロック部５６間の断面扇状の空間には、上側から第２上パンチと第３上パンチとが摺動自在に挿入される。
【００３０】
第２下パンチ４２と第２上パンチ５２は同様の構成であって上下一対とされるもので、プラネタリキャリア１における、上板部２２および下板部２３の、連結柱部２４を除いた部分に対応した断面形状、すなわち上記サーキュラコア６０の中子部６２と同一の断面Ｌ字状を有するロッド状に形成されたものである。第２下パンチ４２および第２上パンチ５２は、両側面が周方向両側の抜け孔形成コアロッド４４に摺動し、内周面がサーキュラコア６０のコアロッド部６１に摺動し、外周面が凸部３２と、凸部３２の両側の第１下パンチ４１の内周面に摺動してダイス孔３１内に挿入される。
【００３１】
この状態で、第２下パンチ４２と、サーキュラコア６０のコアロッド部６１および抜け孔形成コアロッド４４との間には、プラネタリキャリア１の連結柱部２４の断面形状と同一断面の空間が形成され、この空間に、第３下パンチ４３が軸方向に沿って摺動自在に挿入される。また、第２上パンチ５２と、上コア５４の円柱部５５および扇状ブロック部５６との間にも、同様に連結柱部２４の断面形状と同一断面の空間が形成され、この空間に、第３上パンチ５３が軸方向に沿って摺動自在に挿入される。これら第３下パンチ４３と第３上パンチ５３も、上下一対とされるものである。
【００３２】
上記ダイス３０の軸方向長さは、ダイス孔３１内でプラネタリキャリア１の圧粉体が成形可能なように、プラネタリキャリア１の軸方向長さよりも十分に長く設定されている。そして、上記各下パンチ４１，４２，４３、各上パンチ５１，５２，５３、抜け孔形成コアロッド４４、サーキュラコア６０のコアロッド部６１、上コア５４の軸方向長さは、圧粉体の成形前後の工程において必要十分な動作が可能な範囲に設定されている。
【００３３】
［２］圧粉体の成形
以上の構成からなる金型を用いて、プラネタリキャリア１の形状に近似する形状の圧粉体を成形する手順を説明する。この手順は、本発明の成形方法の一具体例である。
【００３４】
（１）１回目の粉末の充填
本実施形態の金型では、粉末の充填を２回に分けて行う。まず、１回目の充填に際しては、図２（ａ）および図５に示すように金型を組み込む。すなわち、ダイス孔３１に下側から各第１下パンチ４１が凸部３２の間に歯面４１ａを内歯３３に噛合させた状態で挿入される。また、ダイス孔３１に挿入されたサーキュラコア６０は、コアロッド部６１の上端面がダイス３０の上面と同一平面になる位置に高さ位置が調整される。また、サーキュラコア６０の周方向角度位置（第１充填位置）は、第１下パンチ４１の内周面に接触する各中子部６２の円弧部６４が、各第１下パンチ４１の周方向中央部に位置するように調整される。第１下パンチ４１は、上端がサーキュラコア６０の中子部６２の下面と同一高さになるように高さ位置が調整される。
【００３５】
抜け孔形成コアロッド４４は、周方向位置（位相）がサーキュラコア６０の中子部６２と同一であり、上端面が中子部６２の下面に接触するまで、下側から挿入され、その上端は第１下パンチ４１の上端と高さ位置が同一とされる。すなわちこの段階では、抜け孔形成コアロッド４４と中子部６２とは、上下方向にぴったりとオーバーラップしている。また、第３下パンチ４３も上端が第１下パンチ４１の上端と同一になるまで、下側から挿入される。そして残りの下パンチである第２下パンチ４２は、上端が中子部６２の上面と同一高さになるまで下側から挿入される。
【００３６】
この状態でダイス孔３１内には、プラネタリキャリア１の空間部２５がない形状、すなわち上板部２２と下板部２３との間が中実な形状のキャビティが形成される。ここでのキャビティの高さＨ１は、第１下パンチ４１、第３下パンチ４３および抜け孔形成コアロッド４４の上端からダイス３０の上面までとされる。次に、粉末Ｐの充填に移る。粉末Ｐの充填は、図２（ａ）に示すように、ダイス３０上を滑動する粉末フィーダ７０をダイス孔３１上に進出、後退させて、キャビティ内に粉末Ｐを落下させて充填し、すり切りを行う。なお、図２〜図４においては金型の構成を明らかにするために粉末Ｐおよび圧粉体を図示はしていない。
【００３７】
次に、図２（ｂ）および図６に示すように、全ての下パンチ４１，４２，４３を一旦下降させる。その下降量は、図６（ｂ）に示すように高さＨ１と同量とする。各下パンチ４１，４２，４３の下降により、下方に広がったキャビティに粉末Ｐが下降したり崩壊したりして貯留する。この時点で、キャビティの下側半分（中子部６２よりも下方部分のキャビティ）に粉末Ｐが充満する。
【００３８】
（２）２回目の粉末の充填
以上の操作により、プラネタリキャリア１の下側半分に相当する部分、すなわち下板部２３と、円筒部１０および連結柱部２４の下側半分の部分を成形するためのキャビティに粉末Ｐが充填されたことになる。次いで、上側半分に相当する部分のキャビティを形成して粉末Ｐを充填する。
【００３９】
それにはまず、アンダーカット部に該当することになる空間部２５を形成するために、サーキュラコア６０を一周方向（矢印Ｒ１で示す：中子部６２の円弧部６４が延びる方向）に、中子部６２の周方向角度であり、抜け孔２１の周方向角度分である６０°回転させて、第２充填位置にセットする（図２（ｂ）〜（ｃ）および図６〜図７参照）。そして回転後は、図７および図２（ｄ）に示すように、抜け孔形成コアロッド４４を上端がダイス３０の上面と同一なるまで上昇させる。これにより、プラネタリキャリア１の空間部２５に相当する空間が各中子部６２で埋められるとともに、抜け孔２１に相当する空間が抜け孔形成コアロッド４４によって埋められた状態となる。
【００４０】
続いて、図３（ｅ）および図７（ｂ）に示すように、再び粉末フィーダ７０をダイス孔３１上に進出、後退させて、ダイス３０内に新たに形成されたキャビティに粉末Ｐを落下させて充填し、すり切りを行う。サーキュラコア６０の各中子部６２は空間部２５を形成する中子となり、また、抜け孔形成コアロッド４４は抜け孔２１を形成する中子となる。
【００４１】
次に、図３（ｆ）に示すように、ダイス３０を適量上昇させてダイス孔３１の上部に各上パンチ５１，５２，５３および上コア５４が挿入する空間を確保する。そして図３（ｇ）および図８に示すように、各上パンチ５１，５２，５３および上コア５４を、下端を揃えた状態で、上コア５４の下端面がサーキュラコア６０のコアロッド部６１および抜け孔形成コアロッド４４の上端に接触するまで、ダイス孔３１に上側から挿入する。次いで、図３（ｈ）および図９に示すように、第１上パンチ５１と第３上パンチ５３とを所定量上昇させるとともに、第１下パンチ４１と第３下パンチ４３とを同量上昇させる。
【００４２】
この上パンチ４１，４３および下パンチ５１，５３の上昇動作によって、図９に示すように、プラネタリキャリア１の円筒部１０に対応したキャビティと、上板部２２および下板部２３に対応したキャビティと、連結柱部２４に対応したキャビティとが形成されるとともに、これらキャビティに粉末Ｐが充満される。
【００４３】
キャビティ全体としては、プラネタリキャリア１と同様に上下対称に形成されるが、円筒部１０が成形される上下のパンチ４１，５１間と、連結柱部２４が成形される上下のパンチ４３，５３間の距離の方が、上板部２２および下板部２３が成形される中子部６２と上下のパンチ４２，５２との間の距離よりも長く設定される。すなわち、上板部２２および下板部２３が成形される部分よりも、円筒部１０および連結柱部２４が成形される部分が上下方向に突出している。このように円筒部１０および連結柱部２４の部分の粉末充填高さ、すなわち軸方向長さを大きくとることにより、これら円筒部１０および連結柱部２４の部分の圧粉密度が上板部２２および下板部２３と同等に調整される。
【００４４】
（３）圧縮成形
以上で粉末の充填は完了し、続いて、図４（ｉ）および図１０に示すように、各上パンチ５１，５２，５３をそれぞれ所定量下降させるとともに、各下パンチ４１，４２，４３をそれぞれ同量上昇させて、粉末全体を軸方向に圧縮し、プラネタリキャリア１の圧粉体１Ａを成形する。この場合、サーキュラコア６０の中子部６２を挟んで対向する第２下パンチ４２と第２上パンチ５２の移動量は比較的少量であり、第２下パンチ４２と中子部６２との間に下板部２３が圧縮成形され、第２上パンチ５２と中子部６２との間に上板部２２が圧縮成形される。
【００４５】
また、対向する第１下パンチ４１と第１上パンチ５１、対向する第３下パンチ４３と第３上パンチ５３は比較的移動量が大きく、下側のパンチ４１，４３は上端が第２下パンチ４２の上端と一致し、上側のパンチ５１，５３は下端が第２上パンチ５２の下端と一致するまで移動させる。第１下パンチ４１と第１上パンチ５１との間に円筒部１０が圧縮成形され、第３下パンチ４３と第３上パンチ５３との間に連結柱部２４が圧縮成形される。
【００４６】
（４）脱型
以上で粉末の圧縮成形は完了し、次いで金型を分解して、プラネタリキャリア１に近似した形状に成形された圧粉体１Ａを抜き出す脱型を行う。それにはまず、図４（ｊ）および図１１に示すように、圧粉体１Ａが上方に出るまで、ダイス３０、各下パンチ４１，４２，４３および抜け孔形成コアロッド４４を下降させる。図１１（ｂ）で判るように、圧粉体１Ａの空間部２５内にはサーキュラコア６０の中子部６２が入り込んでいるため、中子部６２は、このままの状態では上板部２２に遮られて軸方向に抜き出すことができない。
【００４７】
しかしながら本実施形態では、図４（ｊ）〜（ｋ）および図１１〜図１２に示すように、サーキュラコア６０を、一周方向とは逆方向（図１１（ａ），図１２（ａ）で矢印Ｒ２方向）に６０°回転させて第１充填位置に戻し、中子部６２が圧粉体１Ａの空間部２５に入り込んで上板部２２および下板部２３に係合している状態を解除することにより、中子部６２を抜き出すことができる。サーキュラコア６０を矢印Ｒ２方向に６０°回転させると、中子部６２は抜け孔形成コアロッド４４が抜けた空間に移動し、軸方向への抜き出しが可能な状態となる。
【００４８】
次に、図４（ｌ）および図１３に示すように、上側の金型（上パンチ５１，５２，５３、上コア５４）を上昇させて退避させ、ダイス３０と各下パンチ４１，４２，４３を、上端がサーキュラコア６０のコアロッド部６１の上端に一致するまで上昇させ、さらに抜け孔形成コアロッド４４を上端が中子部６２の下面に接触するまで上昇させる。これにより中子部６２は圧粉体１Ａの抜け孔２１から相対的に下方に抜け、圧粉体１Ａは、下側の金型（下パンチ４１，４２，４３とサーキュラコア６０）に載った状態となり、取り出すことができる。
【００４９】
［３］本実施形態の作用効果
上記本実施形態によれば、通常の軸方向へのパンチの型抜きのみならず、径方向への中子の型抜きによっても形成が不可能なアンダーカット空間である空間部２５を、回転するサーキュラコア６０の中子部６２によって形成することができる。圧縮成形後は、サーキュラコア６０を回転させて中子部６２を抜け孔２１に逃がし、次いでサーキュラコア６０を圧粉体から抜き出すことにより、空間部２５を形成した中子部６２を抜き出すことができる。したがって、従来では不可能であったプラネタリキャリア１の圧粉体の一体成形ができるようになった。このようにして得られた圧粉体を焼結して得られるプラネタリキャリア１は、一体成形されたことにより寸法精度および強度が大幅に向上したものとなる。
【００５０】
また、プラネタリキャリア１は、軸方向の肉厚が一定ではなく、連結柱部２４と円筒部１０の軸方向長さが上板部２２および下板部２３よりも格段に長いが、円筒部１０は上下一対の第１上パンチ５１および第１下パンチ４１により、また、連結柱部２４は上下一対の第３上パンチ５３および第３下パンチ４３により、それぞれ独立して成形される。このため、これら円筒部１０および連結柱部２４のキャビティの軸方向長さを大きくとることにより、圧粉密度を上板部２２および下板部２３と同等に調整することができる。このため、円筒部１０および連結柱部２４の強度を他の部分と同等とすることができ、強度面での欠陥の発生を防ぐことができる。
【００５１】
なお、上記実施形態のプラネタリキャリア１は、上下一対の上板部２２および下板部２３が３組、１組の上板部２２および下板部２３の間の抜け孔が３つの構成であるが、本発明はこれらの数に限定されるものではない。
【００５２】
［４］一実施形態の変形例
図１４は、上記上コア５４の形態が異なる変形例を示している。この場合の上コア５４は、扇状ブロック部５６が省略されて円柱部５５のみの単純な円柱状のものとなっている。この上コア５４を用いる場合の上記実施形態：図３（ｅ）〜（ｈ）、図４（ｉ）〜（ｌ）に対応する成形過程を、図１５（ｅ）〜（ｈ）、図１６（ｉ）〜（ｌ）に示している。この場合、図１５（ｆ）〜（ｈ）〜図１６（ｉ）に示すように、ダイス３０を上昇させてダイス孔３１の上部に各上パンチ５１，５２，５３および上コア５４が挿入する空間を確保してから、上下の各パンチによって粉末の圧縮を完了するまでの過程においては、抜け孔形成コアロッド４４を、上記実施形態よりも上昇させて、抜け孔コアロッド４４の上端面が、常に円柱部５５および第１上パンチ５１の下端面よりも上方に位置させる。これは、サーキュラコア６０から突出している逃げ孔形成コアロッド４４の上端部を、省略した扇状ブロック部５６の代わりとして作動させていることになる。
【００５３】
このように抜け孔コアロッド４４を作動させることにより、充填した粉末（特に第１上パンチ５１の直下の部分の粉末）がサーキュラコア６０のコアロッド部６１の上端面に崩壊して落下することが、逃げ孔形成コアロッド４４によって防止される。この変形例によれば、上コア５４を単純な円柱状とすることができ、構成の簡素化が図られるといった利点を有する。
【図面の簡単な説明】
【００５４】
【図１】本発明の一実施形態に係る金型を示す図であって、（ａ）はダイスと、ダイスのダイス孔に下側から挿入されてキャビティを形成する複数の下パンチおよび抜け孔形成コアロッドを示す平面図、（ｂ）は軸孔および空間部などを形成するためのサーキュラコアの平面図、（ｃ）はダイス孔に上側から挿入される複数の上パンチおよび上コアの平面図である。
【図２】圧粉体の成形過程の初期（ａ）〜（ｄ）を示す金型の縦断面斜視図である。
【図３】圧粉体の成形過程の中期（ｅ）〜（ｈ）を示す金型の縦断面斜視図である。
【図４】圧粉体の成形過程の後期（ｉ）〜（ｌ）を示す金型の縦断面斜視図である。
【図５】図２（ａ）に示した状態の（ａ）平面図、（ｂ）縦断面図である。
【図６】図２（ｂ）に示した状態の（ａ）平面図、（ｂ）縦断面図である。
【図７】図２（ｄ）に示した状態の（ａ）平面図、（ｂ）縦断面図である。
【図８】図３（ｇ）に示した状態の（ａ）平面図、（ｂ）縦断面図である。
【図９】図３（ｈ）に示した状態の縦断面図である。
【図１０】図４（ｉ）に示した状態の縦断面図である。
【図１１】図４（ｊ）に示した状態の（ａ）上側金型を除いた状態の平面図、（ｂ）縦断面図である。
【図１２】図４（ｋ）に示した状態の（ａ）上側金型を除いた状態の平面図、（ｂ）縦断面図である。
【図１３】図４（ｌ）に示した状態の（ａ）平面図、（ｂ）縦断面図である。
【図１４】一実施形態の上コアの変形例を備えた上側の金型（上パンチおよび上コア）の平面図である。
【図１５】上コアの変形例を使用した場合の圧粉体の成形過程の中期（ｅ）〜（ｈ）を示す金型の縦断面斜視図である。
【図１６】上コアの変形例を使用した場合の圧粉体の成形過程の後期（ｉ）〜（ｌ）を示す金型の縦断面斜視図である。
【図１７】本発明で圧縮成形するプラネタリキャリアの（ａ）斜視図、（ｂ）縦に半割りした状態の斜視図である。
【図１８】同プラネタリキャリアの（ａ）平面図、（ｂ）Ｂ−Ｂ矢視断面図である。
【符号の説明】
【００５５】
１…プラネタリキャリア（焼結部品）
１Ａ…圧粉体
１０…円筒部
１２…軸孔
１３…窓部
２１…軸方向抜け孔
２２…上板部
２３…下板部
２４…連結柱部
２５…空間部
３０…ダイス
３１…ダイス孔
３２…凸部
４１…第１下パンチ
４２…第２下パンチ
４３…第３下パンチ
４４…抜け孔形成コアロッド
５１…第１上パンチ
５２…第２上パンチ
５３…第３上パンチ
５４…上コア
６０…サーキュラコア
６１…コアロッド部
６２…中子部
【図１】
2010007154.tif 000003
【図２】
2010007154.tif 000004
【図３】
2010007154.tif 000005
【図４】
2010007154.tif 000006
【図５】
2010007154.tif 000007
【図６】
2010007154.tif 000008
【図７】
2010007154.tif 000009
【図８】
2010007154.tif 000010
【図９】
2010007154.tif 000011
【図１０】
2010007154.tif 000012
【図１１】
2010007154.tif 000013
【図１２】
2010007154.tif 000014
【図１３】
2010007154.tif 000015
【図１４】
2010007154.tif 000016
【図１５】
2010007154.tif 000017
【図１６】
2010007154.tif 000018
【図１７】
2010007154.tif 000019
【図１８】
2010007154.tif 000020